"薬物含有粘着層、薬物保護層及び剥離層を含む経皮吸収製剤であって、前記薬物含有粘着層は、ロピニロールまたはその塩、ゴム、粘着付与樹脂、酸化防止剤及び経皮吸収促進剤を含むことを特徴とする経皮吸収製剤。薬物含有粘着層、薬物保護層及び剥離層を含む経皮吸収製剤であって、前記薬物含有粘着層は、ロピニロールまたはその塩、アクリル系粘着剤、結晶化防止剤及び経皮吸収促進剤を含むことを特徴とする経皮吸収製剤。前記経皮吸収製剤が、支持層をさらに含むことを特徴とする請求項1または2に記載の経皮吸収製剤。前記ロピニロールまたはその塩が、薬物含有粘着層の総重量に対して5~30重量含まれることを特徴とする請求項1または2に記載の経皮吸収製剤。前記ゴムが、スチレン-エチレン-イソプレン-スチレンstyrene-ethylene-isoprene-styrene共重合体、スチレン-ブタジエン-スチレンstyrene-butadiene-styrene共重合体、スチレン-ブタジエンstyrene-butadiene共重合体、スチレン-イソプレンstyrene-isoprene共重合体、スチレン-イソプレン-スチレンstyrene-isoprene-styrene共重合体、シリコンゴム、及びポリイソブチレンpolyisobutyleneからなる群から選ばれる少なくとも1つであることを特徴とする請求項1に記載の経皮吸収製剤。前記ゴムが、薬物含有粘着層の総重量に対して10~50重量含まれることを特徴とする請求項1に記載の経皮吸収製剤。前記粘着付与樹脂が、ロジングリセリンエステル樹脂、水素添加ロジングリセリンエステル樹脂、ロジンペンタエリスリトールエステル樹脂、水素添加ロジンペンタエリスリトールエステル樹脂、アルファ-メチルスチレン樹脂、炭素数5~9の脂環式飽和炭化水素樹脂、炭素数5~9の脂肪族炭化水素樹脂、芳香族炭化水素樹脂、水素添加ジシクロペンタジエン樹脂、テルペン樹脂、クマロンインデン樹脂、及びテルペンフェノール樹脂からなる群から選ばれる少なくとも1つであることを特徴とする請求項1に記載の経皮吸収製剤。前記粘着付与樹脂が、薬物含有粘着層の総重量に対して5~70重量含まれることを特徴とする請求項1に記載の経皮吸収製剤。前記酸化防止剤が、ブチル化ヒドロキシトルエンBHT、イルガノックス565、イルガノックス1010、イルガノックス1076、亜リン酸系酸化防止剤、及びこれらの混合物のうち一つであることを特徴とする請求項1に記載の経皮吸収製剤。前記酸化防止剤が、薬物含有粘着層の総重量に対して0重量超過2重量以下含まれることを特徴とする請求項1に記載の経皮吸収製剤。前記経皮吸収促進剤が、ポリオキシエチレンモノオレートpolyoxyethylenemonooleate、ポリグリセリルジイソステアレートpolyglyceryldiisostearate、N-メチル-2-ピロリドンN-methyl-2-pyrrolidone、N-カプリリル-2-ピロリドンN-carprylyl-2-pyrrolidone、N-ドデシル-2-ピロリドンN-dodecyl-2-pyrrolidonelaurylpyrrolidone、ラウリルアルコールlaurylalcohol、グリセロールラウリルアルコールglycerollaurylalcohol、オレイルアルコールoleylalcohol、イソプロピルミリストレートisopropylmyristrate、ソルビタンモノオレートsorbitanmono-oleate、プロピレンモノラウレートpropylenemonolaurate、プロピレンモノオレートpropylenemonooleate、オレオイルマクロゴールグリセリドoleoylmacrogolglyceride、オレイン酸oleicacid、ラウロイルマクロゴールグリセリドlauroylmacrogolglyceride、リノレオイルマクロゴールグリセリドlinoleoylmacrogolglyceride、プロピレングリコールカプリレートPropyleneglycolcaprylate、プロピレングリコールカプレートPropyleneglycolcaprate、ソルビタンモノステアレートモノオレートSorbitanmonostearatemonooleate、グリセロールモノラウレートglycerolmonolaurate、グリセロールモノオレートglycerolmonooleate、プロピレングリコールモノラウレートpropyleneglycolmonolaurate、プロピレングリコールモノカプリレートpropyleneglycolmonocaprylate、ソルビタンモノラウレートsorbitanmonolaurate、ソルビタンモノオレートsorbitanmonooleate、ラウリルラクテートlauryllactate、カプリルトリグリセリドcaprylictriglyceride、カプリントリグリセリドcaprictriglyceride、トウモロコシ油PEG-8エステル、トウモロコシ油PEG-6エステル、及びトリアセチンからなる群から選ばれる少なくとも1つであることを特徴とする請求項1または2に記載の経皮吸収製剤。前記経皮吸収促進剤が、薬物含有粘着層の総重量に対して5~20重量含まれることを特徴とする請求項1または2に記載の経皮吸収製剤。前記アクリル系粘着剤が、官能基を有さないか、或いは-COOH、-OH及び-NH2からなる群から選ばれる少なくとも1つの官能基を含むことを特徴とする請求項2に記載の経皮吸収製剤。前記アクリル系粘着剤が、薬物含有粘着層の総重量に対して30~90重量含まれることを特徴とする請求項2に記載の経皮吸収製剤。前記結晶化防止剤が、ポリビニルピロリドン、ヒドロキシプロピルセルロース、ヒドロキシプロピルメチルセルロース、及びエチルセルロースからなる群から1種以上選ばれることを特徴とする請求項2に記載の経皮吸収製剤。前記結晶化防止剤が、薬物含有粘着層の総重量に対して0.1~20重量含まれることを特徴とする請求項2に記載の経皮吸収製剤。前記薬物保護層は、ポリエステルフィルム、ポリプロピレンフィルム、ポリエチレンフィルム、ポリアクリロニトリルフィルム、金属が蒸着されたポリエステルフィルム、不織布が張り合わせたポリエステルフィルム、及びこれらの多層化フィルムmultilayeredfilmからなる群から選ばれることを特徴とする請求項1または2に記載の経皮吸収製剤。前記剥離層が、ポリエステル、ポリビニルクロリド、ポリビニリデンクロリド、ポリエチレンテレフタレート及びこれらの共重合体からなる群から選ばれるいずれか1つより作られている高分子フィルムをシリコン樹脂またはフッ素樹脂でコーティングすることで形成されるか、あるいは、ポリオレフィン含有上質紙またはグラシン紙をシリコン樹脂またはフッ素樹脂でコーティングすることで形成された剥離紙であることを特徴とする請求項1または2に記載の経皮吸収製剤。前記支持層が、ポリウレタンフィルム、多孔性フィルム、穿孔フィルム、織物、不織布及びフォームfoamからなる群から選ばれたいずれか1つに、アクリル系粘着剤、ゴム系粘着剤、シリコン系粘着剤及びエチレンビニルアセテートEVA系粘着剤からなる群から選ばれたいずれか1つを適用することで形成されることを特徴とする請求項3に記載の経皮吸収製剤。前記薬物含有粘着層が、さらに凝集力強化剤を薬物含有粘着層の総重量に対して0.1~10重量含むことを特徴とする請求項1に記載の経皮吸収製剤。前記凝集力強化剤が、シリカジメチルシリレートであることを特徴とする請求項20に記載の経皮吸収製剤。前記薬物含有粘着層が、厚さが30~120μmであることを特徴とする請求項1または2に記載の経皮吸収製剤。前記薬物保護層が、厚さが5~500μmであることを特徴とする請求項1または2に記載の経皮吸収製剤。前記剥離層が、厚さが15~500μmであることを特徴とする請求項1または2に記載の経皮吸収製剤。前記支持層が、厚さが5~500μmであることを特徴とする請求項3に記載の経皮吸収製剤。ロピニロールまたはその塩が、1~7日間所定の速度で、皮膚で吸収される場合は、前記ロピニロールまたはその塩の透過速度が3~200μg/cm2/hrであることを特徴とする請求項1または2に記載の経皮吸収製剤。従って、本発明の目的は、薬物が皮膚を介して容易に吸収され、皮膚に貼り付けるのに十分な粘着特性を有し、皮膚を刺激せず、皮膚から製剤を除去する際に、皮膚に残留物を残さない新規の経皮吸収製剤を提供することである。上記課題を解決すべく、本発明は、薬物含有粘着層、薬物保護層及び剥離層を含む経皮吸収製剤であって、上記薬物含有粘着層は、ロピニロールまたはその塩、ゴム、粘着付与樹脂、酸化防止剤、及び経皮吸収促進剤を含むことを特徴とする経皮吸収製剤を提供する。また、本発明は、薬物含有粘着層、薬物保護層及び剥離層を含む経皮吸収製剤であって、上記薬物含有粘着層は、ロピニロールまたはその塩、アクリル系粘着剤、結晶化防止剤、及び経皮吸収促進剤を含むことを特徴とする経皮吸収製剤を提供する。本発明の経皮吸収製剤をパーキンソン病または下肢静止不能症候群などの、神経障害の治療に使用する場合、初期血中濃度の上昇による副作用が無く、そして薬物の皮膚透過性能に優れている。さらに、本発明の経皮吸収製剤は、皮膚に貼り付けるのに十分な粘着特性を有し、皮膚を刺激せず、そして皮膚から製剤を除去するとき、皮膚に残留物が残らない。本発明は、新規の経皮吸収製剤を提供する。本発明の経皮吸収製剤の一態様は、薬物含有粘着層、薬物保護層及び剥離層を含む経皮吸収製剤であって、上記薬物含有粘着層は、ロピニロールまたはその塩、ゴム、粘着付与樹脂、酸化防止剤、及び経皮吸収促進剤を含むことを特徴とする経皮吸収製剤である。上記薬物含有粘着層は、ロピニロールまたはその塩を含有し、皮膚と直接接触して薬物の剥離速度を調節することとなる。上記薬物含有粘着層は、ロピニロールまたはその塩を薬物として含むマトリクス型の単一層であって、剥離層を剥がした後、圧力感応粘着システムにより直接皮膚に接触することとなる。上記薬物含有粘着層は、厚さが30~120μm、好ましくは50~80μmである。その厚さが30μm未満の場合、製剤中の薬物の濃度が高すぎるので、薬物が経皮吸収製剤内で結晶化する、そして粘着剤の濃度が低すぎるので、薬物含有粘着層の粘着力が低くなる。更に、その厚さが120μmを超える場合には、製剤中の薬物の濃度が低くなり、薬物が皮膚へ透過することは難しい。上記ロピニロール[4-2-ジ-n-プロピルアミノエチル-2-3H-インドロン]は、インドロンの誘導体の一つであって、D2ドパミン受容体に選択的であり、そしてD3ドパミン受容体に対して高い親和力を有する。ロピニロールは、下記の化学式1で示され、分子量が260.38であり、ドパミン受容体作用へドパミンの伝達を容易にする。上記ロピニロールの塩は、塩酸、硝酸、硫酸、臭化水素酸、ヨウ化水素酸、亜硝酸、亜リン酸などのような無機酸、脂肪族モノカルボン酸、脂肪族ジカルボン酸、フェニル基で置換されたアルカン酸、ヒドロキシアルカン酸及びヒドロキシアルカンジオール酸、芳香族酸、脂肪族スルホン酸及び芳香族スルホン酸などのような無毒性有機酸からなる群から選ばれるいずれか1つから得られた塩であることができるが、これに限定されない。上記ロピニロールまたはその塩は、薬物含有粘着層の総重量に対して5~30重量、好ましくは10~20重量含まれることができる。上記ロピニロールまたはその塩の量が5重量未満である場合、最適水準の皮膚透過度が達成されないという問題があり、ロピニロールまたはその塩の量が30重量を超える場合、薬物の濃度が高くなり、薬物の結晶化や粘着力の低下などの問題がある。上記ゴムは、低いガラス転移温度Tg、高い熱可塑性であり、優れた機械的な特性を有するので、粘着基剤物質の役割を果たす。好ましくは、上記ゴムのみを用いた場合は、薬物含有粘着層の粘着力が低いことがあるため、粘着付与樹脂などを添加して、所望の粘着特性を得ることができる。上記ゴムは、スチレン-エチレン-イソプレン-スチレンstyrene-ethylene-isoprene-styrene共重合体、スチレン-ブタジエン-スチレンstyrene-butadiene-styrene共重合体、スチレン-ブタジエンstyrene-butadiene共重合体、スチレン-イソプレンstyrene-isoprene共重合体、スチレン-イソプレン-スチレンstyrene-isoprene-styrene共重合体、シリコンゴム、及びポリイソブチレンpolyisobutyleneからなる群から選ばれる少なくとも1つであることができる。その他に、上記ゴムは、それが生体適合性ゴムであれば、制限されることなく使用できる。上記ゴムは、薬物含有粘着層の総重量に対して10~50重量含まれることができる。上記ゴムの量が10重量未満である場合、粘着基剤物質の役割を十分に果たせないので、薬物含有粘着層の機械的な特性が悪化するという問題がある。更に、その量が50重量を超える場合、配合の際にその粘度が高くなるので、薬物含有粘着層の粘着力が低くなるという問題がある。上記粘着付与樹脂は、ゴムだけでは所望の粘着力が得られない場合、適量で所望の粘着力を得るために使用される。上記粘着付与樹脂は、ロジングリセリンエステル樹脂、水素添加ロジングリセリンエステル樹脂、ロジンペンタエリスリトールエステル樹脂、水素添加ロジンペンタエリスリトールエステル樹脂、アルファ-メチルスチレン樹脂、炭素数5~9の脂環式飽和炭化水素樹脂、炭素数5~9の脂肪族炭化水素樹脂、芳香族炭化水素樹脂、水素添加ジシクロペンタジエン樹脂、テルペン樹脂、クマロンインデン樹脂、及びテルペンフェノール樹脂からなる群から選ばれる少なくとも1つであることができる。しかし、本発明は、それらに限定されない。上記粘着付与樹脂は、薬物含有粘着層の総重量に対して5~70重量含まれることができる。上記粘着付与樹脂が5重量未満である場合、製剤の粘着力の向上が不十分となる問題がある。更に、その量が70重量を超える場合、剥離する際に、経皮吸収製剤が皮膚を刺激するという問題がある。上記酸化防止剤は、粘着層を構成する高分子の材料が、光による切断または架橋されるか、あるいは酸素との高分子の材料の反応により、その分子構造及び分子量が変わることを防ぐために使用される。上記酸化防止剤の具体的な例は、フェノール系酸化防止剤、例えばブチル化ヒドロキシトルエンBHTやイルガノックス登録商標Irganox登録商標565チバガイギー株式会社製、イルガノックス1010チバガイギー株式会社製及びイルガノックス1076チバガイギー株式会社製などを含むことができる。これらのフェノール系酸化防止剤は、フリーラジカル除去剤として作用し、そして単独で、または亜リン酸系酸化防止剤と組み合わせて使用できる主な酸化防止剤である。更に、これらのフェノール系酸化防止剤は、単独で、または他の酸化防止剤と組み合わせて使用されることができる。上記酸化防止剤は、薬物含有粘着層の総重量に対して0重量超2重量以下、好ましくは、0.1~1重量で含まれることができる。上記酸化防止剤は、高分子の材料が光や酸素を用いてラジカルを生成することを抑制するため、酸化防止剤を少量使用した場合、所望の結果が得られる。上記経皮吸収促進剤は、ロピニロールまたはその塩を皮膚へ送達する効率を増加するために使用される。上記経皮吸収促進剤は、ポリオキシエチレンモノオレートpolyoxyethylenemonooleate、ポリグリセリルジイソステアレートpolyglyceryldiisostearate、N-メチル-2-ピロリドンN-methyl-2-pyrrolidone、N-カプリリル-2-ピロリドンN-carprylyl-2-pyrrolidone、N-ドデシル-2-ピロリドンN-dodecyl-2-pyrrolidonelaurylpyrrolidone、ラウリルアルコールlaurylalcohol、グリセロールラウリルアルコールglycerollaurylalcohol、オレイルアルコールoleylalcohol、イソプロピルミリストレートisopropylmyristrate、ソルビタンモノオレートsorbitanmono-oleate、プロピレンモノラウレートpropylenemonolaurate、プロピレンモノオレートpropylenemonooleate、オレオイルマクロゴールグリセリドoleoylmacrogolglyceride、オレイン酸oleicacid、ラウロイルマクロゴールグリセリドlauroylmacrogolglyceride、リノレオイルマクロゴールグリセリドlinoleoylmacrogolglyceride、プロピレングリコールカプリレートPropyleneglycolcaprylate、プロピレングリコールカプレートPropyleneglycolcaprate、ソルビタンモノステアレートモノオレートSorbitanmonostearatemonooleate、グリセロールモノラウレートglycerolmonolaurate、グリセロールモノオレートglycerolmonooleate、プロピレングリコールモノラウレートpropyleneglycolmonolaurate、プロピレングリコールモノカプリレートpropyleneglycolmonocaprylate、ソルビタンモノラウレートsorbitanmonolaurate、ソルビタンモノオレートsorbitanmonooleate、ラウリルラクテートlauryllactate、カプリルトリグリセリドcaprylictriglyceride、カプリントリグリセリドcaprictriglyceride、トウモロコシ油PEG-8エステル、トウモロコシ油PEG-6エステル及びトリアセチンからなる群から選ばれる少なくとも1つであることができる。しかし、本発明は、それらに限定されない。上記経皮吸収促進剤は、薬物含有粘着層の総重量に対して5~20重量含まれることができる。上記経皮吸収促進剤が5重量未満に使用される場合、所望の皮膚透過促進効果を得ることができないという問題がある。更に、その量が20重量を超える場合、粘着特性が悪化するという問題がある。薬物含有粘着層には、さらにシリカジメチルシリレートなどの凝集力強化剤を、薬物含有粘着層の総重量に対して0.1~10重量含むこともできる。凝集力強化剤の量が0.1重量未満である場合、薬物含有粘着層の凝集力は十分強化されないという問題がある。更にその量が10重量を超える場合、薬物含有粘着層の粘着力が悪化するという問題がある。薬物保護層は、薬物含有粘着層に含まれる薬物の背面浸透を防ぐために使用される。薬物保護層の厚さは特に制限はされない。しかし、その厚さが5~500μmであることが貼付性や製造性の点で好ましい。薬物保護層は、ポリエステルフィルム、ポリプロピレンフィルム、ポリエチレンフィルム、ポリアクリロニトリルフィルム、金属が蒸着されたポリエステルフィルム、及びそれらの多層化フィルムmultilayeredfilmからなる群から選択されることができる。薬物保護層は、不織布接着ポリエステルフィルムであることもできる。上記剥離層は、経皮吸収製剤が使用される前に、除去されて、そして分離されて薬物含有粘着層が皮膚に直接付着するようにするために使用される。剥離層の厚さは、15~500μmであることが、剥離性や製造性の点で好ましい。上記剥離層は、ポリエステル、ポリビニルクロライド、ポリビニリデンクロライド、ポリエチレンテレフタレート及びこれらの共重合体からなる群から選ばれるいずれか1つで作られている高分子フィルムをシリコン樹脂またはフッ素樹脂でコーティングすることで形成されることができる。更に、上記剥離層はポリオレフィン含有上質紙またはグラシン紙をシリコン樹脂またはフッ素樹脂でコーティングすることで形成された剥離紙であることもできる。上記経皮吸収製剤は、過度な水分や汗の剥離による製剤の皮膚からの脱落を防ぎ、そして皮膚への製剤の付着を保持させ製剤の信頼性を高めるために、粘着支持層をさらに含むことができる。粘着支持層の厚さは、5~500μmであることが貼付性や製造性の点で好ましい。上記粘着支持層は、ポリウレタンフィルム、多孔性フィルム、穿孔フィルム、織物、不織布及びフォームfoamからなる群から選ばれたいずれか1つに、アクリル系粘着剤、ゴム系粘着剤、シリコン系粘着剤及びエチレンビニルアセテートEVA系粘着剤からなる群から選ばれたいずれか1つを適用することで形成されることができる。また、本発明の経皮吸収製剤の他の一態様は、薬物含有粘着層、薬物保護層及び剥離層を含む経皮吸収製剤であって、上記薬物含有粘着層は、ロピニロールまたはその塩、アクリル系粘着剤、結晶化防止剤、及び経皮吸収促進剤を含むことを特徴とする経皮吸収製剤である。上述のとおり、上記ロピニロールまたはその塩は、薬物含有粘着層の総重量に対して5~30重量、好ましくは10~20重量含まれることができる。上記ロピニロールまたはその塩の量が5重量未満である場合、所望の皮膚透過度が達成できないという問題がある。上記ロピニロールまたはその塩の量が30重量を超える場合、薬物の濃度が高くなり、薬物含有粘着層の薬物の結晶化や粘着力の低下などの問題がある。上記アクリル系粘着剤は、官能基を有しないか、又は-COOH、-OH及び-NH2からなる群から選ばれる少なくとも1つの官能基を有することができる。具体的には、アクリル酸、2-エチルヘキシルアクリレート、ブチルアクリレート、2-ヒドロキシエチルアクリレート、メチルメタクリレート、メチルアクリレート、グリシジルメタクリレート、ビニルアセテート、N-ビニル-2-ピロリドン、ジアセトンアクリルアミド、t-オクチルアクリルアミド、及び2-ジメチルアミノエチルメタクリレートからなる群から選ばれた少なくとも1つを含むポリアクリレートブロック共重合体であることができる。上記アクリル系粘着剤は、薬物含有粘着層の総重量に対して30~90重量、好ましくは、50~90重量含まれることができる。上記アクリル系粘着剤の量が30重量未満である場合、所望の粘着力を得ることが難しいという問題がある。その量が90重量を超える場合、相対的に薬物、経皮吸収促進剤又は剥離剤の濃度が低くなるという問題がある。上記結晶化防止剤は、薬物含有粘着層の総重量に対して0.1~20重量含まれることができる。上記結晶化防止剤の量が0.1重量未満である場合、結晶化防止効果が不十分になる問題がある。更に、その量が20重量を超える場合、配合溶液の粘度が過度に高くなり、そして製剤の粘着力が低くなるという問題がある。上記結晶化防止剤は、ポリビニルピロリドン、ヒドロキシプロピルセルロース、ヒドロキシプロピルメチルセルロース、及びエチルセルロースからなる群から選ばれる少なくとも1つであることができる。好ましくは、上記結晶化防止剤はポリビニルピロリドンであることができる。上記結晶化防止剤は剥離剤の役割もする。上記経皮吸収促進剤は、ポリオキシエチレンモノオレートpolyoxyethylenemonooleate、ポリグリセリルジイソステアレートpolyglyceryldiisostearate、N-メチル-2-ピロリドンN-methyl-2-pyrrolidone、N-カプリリル-2-ピロリドンN-carprylyl-2-pyrrolidone、N-ドデシル-2-ピロリドンラウリルピロリドンN-dodecyl-2-pyrrolidonelaurylpyrrolidone、ラウリルアルコールlaurylalcohol、グリセロールラウリルアルコールglycerollaurylalcohol、オレイルアルコールoleylalcohol、イソプロピルミリストレートisopropylmyristrate、ソルビタンモノオレートsorbitanmono-oleate、プロピレンモノラウレートpropylenemonolaurate、プロピレンモノオレートpropylenemonooleate、オレオイルマクロゴールグリセリドoleoylmacrogolglyceride、オレイン酸oleicacid、ラウロイルマクロゴールグリセリドlauroylmacrogolglyceride、リノレオイルマクロゴールグリセリドlinoleoylmacrogolglyceride、プロピレングリコールカプリレートPropyleneglycolcaprylate、プロピレングリコールカプレートPropyleneglycolcaprate、ソルビタンモノステアレートモノオレートSorbitanmonostearatemonooleate、グリセロールモノラウレートglycerolmonolaurate、グリセロールモノオレートglycerolmonooleate、プロピレングリコールモノラウレートpropyleneglycolmonolaurate、プロピレングリコールモノカプリレートpropyleneglycolmonocaprylate、ソルビタンモノラウレートsorbitanmonolaurate、ソルビタンモノオレートsorbitanmonooleate、ラウリルラクテートlauryllactate、カプリルトリグリセリドcaprylictriglyceride、カプリントリグリセリドcaprictriglyceride、トウモロコシ油PEG-8エステル、トウモロコシ油PEG-6エステル、及びトリアセチンからなる群から選ばれる少なくとも1つであることができる。しかし、本発明は、それらに限定されない。上記経皮吸収促進剤は、薬物含有粘着層の総重量に対して5~20重量含まれることができる。上記経皮吸収促進剤の量が5重量未満である場合、所望の皮膚透過促進効果を十分得ることができないという問題がある。更に、その量が20重量を超える場合、粘着特性が悪くなるという問題がある。薬物保護層は、薬物含有粘着層に含まれた薬物の背面浸透を防ぐために使用される。薬物保護層の厚さは特に制限されない。しかし、その厚さが5~500μmであることが貼付性や製造性の点で好ましい。薬物保護層は、ポリエステルフィルム、ポリプロピレンフィルム、ポリエチレンフィルム、ポリアクリロニトリルフィルム、金属が蒸着されたポリエステルフィルム、不織布が貼り合わせたポリエステルフィルム、及びこれらの多層化フィルムmultilayeredfilmからなる群から選ばれることができる。上記剥離層は、経皮吸収製剤が使用される直前に、除去されて、そして分離されて、薬物含有粘着層が皮膚に直接付着される。その層の厚さが、15~500μmであることが剥離性や製造性の点で好ましい。上記剥離層は、ポリエステル、ポリビニルクロライド、ポリビニリデンクロライド、ポリエチレンテレフタレート及びこれらの共重合体からなる群から選ばれるいずれか1つにより作られている高分子フィルムを使用することができる。更に、上記剥離層は、ポリオレフィン含有上質紙またはポリオレフィン含有グラシン紙をシリコン樹脂またはフッ素樹脂でコーティングすることで形成された剥離紙であることもできる。上記経皮吸収製剤は、過度な水分や汗の剥離による製剤の皮膚からの脱落を防ぎ、そして皮膚への製剤の付着を保持させ製剤の信頼性を高めるため、粘着支持層をさらに含むことができる。粘着支持層の厚さは、5~500μmであることが貼付性や製造性の点で好ましい。上記粘着支持層は、ポリウレタンフィルム、多孔性フィルム、穿孔フィルム、織物、不織布及びフォームfoamからなる群から選ばれたいずれか1つに、アクリル系粘着剤、ゴム系粘着剤、シリコン系粘着剤及びエチルビニルアセテートEVA系粘着剤からなる群から選ばれたいずれか1つを適用することで形成されることができる。本発明の経皮吸収製剤は、1~7日間、持続的に薬物の剥離ができるように構成される。更に、経皮吸収製剤は、必要な薬物の量に応じて、2.5~70cm2の面積を有するように設計され、そしてその面積に応じて薬物の量を変えられるように構成される。以下、実施例を通じて本発明をより詳しく説明するが、本発明の権利範囲は下記の実施例に例示した範囲に制限されない。<比較例1>ロピニロール10重量、スチレン-エチレン-イソプレン-スチレン共重合体12重量、スチレン-イソプレン共重合体12重量、水素添加脂環式炭化水素C5樹脂50.5重量、アルファ-メチルスチレン樹脂15重量、及びブチル化ヒドロキシトルエン0.5重量を正確に量って、そしてトルエン175gに入れて完全に溶解して溶液を調製した。続いて、溶液をシリコン樹脂でコーティングされたポリエステルフィルム厚さ:75μm上に適用し、そして乾燥して、110μmの厚さを有する薬物含有粘着層を形成した。次に、薬物含有粘着層をポリエステルフィルム厚さ:12μmに貼り合わせてパッチを得た。<比較例2>ロピニロール10重量、ポリイソブチレン55重量、水素添加ロジンペンタエリスリトールエステル34.5重量、及びブチル化ヒドロキシトルエン0.5重量を正確に量って、そしてトルエン175gに入れて完全に溶解して溶液を調製した。続いて、溶液をシリコン樹脂でコーティングされたポリエステルフィルム厚さ:75μm上に適用し、そして乾燥して、110μmの厚さを有する薬物含有粘着層を形成した。次に、薬物含有粘着層をポリエステルフィルム厚さ:12μmに貼り合わせてパッチを得た。<実施例1~7>以下の表1のように実施例1~7の各々の成分をトルエン175gに完全に溶解して溶液を調製した。続いて、溶液をシリコン樹脂でコーティングされたポリエステルフィルム厚さ:75μm上に適用し、そして乾燥して、110μmの厚さを有する薬物含有粘着層を形成した。次に、薬物含有粘着層をポリエステルフィルム厚さ:12μmに貼り合わせてパッチを得た。<実施例8~14>以下の表1及び表2のように実施例8~14の各々の成分をトルエン175gに完全に溶解して溶液を調製した。溶液をシリコン樹脂でコーティングされたポリエステルフィルム厚さ:75μm上に適用し、そして乾燥して、73μmの厚さを有する薬物含有粘着層を形成した。次に、薬物含有粘着層をポリエステルフィルム厚さ:12μmに貼り合わせてパッチを得た。<実験例皮膚透過試験>上記実施例1~14及び比較例1~2で得られたパッチ各々に対して、フランツディフュージョンセルFranzdiffusioncell、有効面積:0.64cm2、水性溶液体積:5.2mlを使用してシンク条件sinkcondition下で皮膚透過試験を行った。水性溶液として、pH7.4のリン酸緩衝食塩水Phosphatebufferedsaline、PBSを使用した。先ず、フランツディフュージョンセルを水性溶液で満たし、そして32±0.5°Cに保持させた。続いて、試料を円面積0.64cm2の形に切って、そして次に皮膚試料ヒト死体皮膚表皮の中央部に貼り付けた。試料が付着された皮膚試料をフランツディフュージョンセルの受容器の上に乗せた後、供与器で覆ってクランプで固定した。その後皮膚透過試験を行った。皮膚試料として、ヒト死体皮膚表皮を使用した。ヒト死体皮膚表皮は、-70°Cで保管した。ヒト死体皮膚表皮は、40°Cで解凍して、そして使用した。分析はHPLCを使用し、分析条件として、移動相はアセトニトリル、0.3EDTA、0.005硫酸オクチルナトリウムsodiumoctylsulfateを含む、70mMギ酸アンモニウムammoniumformate、pH3.8の25:75体積比混合液を使用し、注入量は20μl、流速は0.8ml/分、検出波長は250nm、カラムはC18逆相カラムを使用した。24時間の測定結果を以下の表3に表し、そして48時間の測定の結果実施例9及び10を表4に表した。<比較例3~6及び実施例15~22>以下の表5の比較例3~6及び実施例15~22の各々の二成分ロピニロール及びポリビニルピロリドンをイソプロピルアルコール10g及びトルエン57.4gに完全に溶解させて第1溶液を調製した。続いて、第1溶液は、その他の成分Duro-tak登録商標387-2287、Duro-tak登録商標87-2852、Duro-tak登録商標87-4098及びSK-Dyne登録商標IC-01NAMの各々は、粘着剤として使用され、そして固形分が酢酸エチルなどに溶けている溶液相であり、以下の表5の含量は固形分基準の含量であると以下の表5のように混合して第2溶液を調製した。続いて、第2溶液をシリコン樹脂がコーティングされたポリエステルフィルム厚さ:75μm上に適用して、そして乾燥して、66μmの厚さを有する薬物含有粘着層を形成した。次に、薬物含有粘着層をポリエステルフィルム厚さ:12μmに貼り合わせてパッチを得た。Duro-tak登録商標387-2287、Duro-tak登録商標87-2852及びDuro-tak登録商標87-4098は、粘着剤として使用され、NationalStarchChemical社Bridgewater,N.J.,USAにより製造され、そしてSK-Dyne登録商標IC-01NAMは、SokenChemicalEngineering社Takada、Toshima-ku、Tokyo、Japanにより製造された。実施例15~22及び比較例3~6で得られたパッチの各々は、実施例1~14及び比較例1~2の各々と同じ方法で皮膚透過試験を行った。その結果を下記の表6に表した。皮膚透過試験結果ヒト死体皮膚:24時間累積皮膚通過量と皮膚通過速度上記表3及び表6を参照すると、実施例の経皮吸収製剤の皮膚透過効果は、比較例に比べて優れていることが確認された。例示を目的として、本発明の好ましい態様を記載したが、多様な変形、付加、及び置換が可能であることは、この分野の通常の知識を有する者により理解され、いずれも本発明の範囲及び精神に含まれる。"